(57)【要約】本発明は、ランプの複数の構成部品を相互に結合する起泡性素子に係る。本発明はまた、ランプの少なくとも２つの構成部品を有するランプ組立体に係る。本発明は更に、該起泡性素子を使用する、ランプの複数の構成部品を相互に結合する方法に係る。
2008502117.tif 000002
【特許請求の範囲】
【請求項１】
ランプの複数の構成部品を相互に結合する起泡性素子であって、
前記起泡性素子は、前記起泡性素子を加熱する加熱手段を備えられる、ことを特徴とする、
起泡性素子。
【請求項２】
前記加熱手段は、電磁放射線の吸収時に熱を生じさせるよう適合される、ことを特徴とする、
請求項１記載の起泡性素子。
【請求項３】
前記加熱手段は、少なくとも１つのリング型素子を有する、ことを特徴とする、
請求項１又は２記載の起泡性素子。
【請求項４】
前記加熱手段は、少なくとも１つの導電回路を形成する、ことを特徴とする、
請求項１乃至３のうちいずれか一項記載の起泡性素子。
【請求項５】
前記加熱手段は、少なくとも部分的に金属を有して製造される、ことを特徴とする、
請求項１記載の起泡性素子。
【請求項６】
前記加熱手段は、前記起泡性素子において埋め込まれる、ことを特徴とする、
請求項１記載の起泡性素子。
【請求項７】
前記加熱手段は、実質的に前記起泡性素子によって取り囲まれる、ことを特徴とする、
請求項６記載の起泡性素子。
【請求項８】
前記起泡性素子は、リング型である、ことを特徴とする、
請求項１記載の起泡性素子。
【請求項９】
前記起泡性素子は、実質的に放射方向において膨張するよう適合される、ことを特徴とする、
請求項１記載の起泡性素子。
【請求項１０】
前記起泡性素子は、吹付け剤と共重合体を有する、ことを特徴とし、
前記共重合体は、エチレン酢酸ビニル、エチレンメチルアクリレート、エチレンブチルアクリレート、エチレンエチルアクリレート、エチレンメタクリル酸、及びそれらの混合物を有する群から選択される、
請求項１記載の起泡性素子。
【請求項１１】
ランプの少なくとも２つの構成部品を有するランプ組立体であって、
前記構成部品は、請求項１乃至１０のうちいずれか一項記載の少なくとも１つの起泡性素子によって相互に結合される、ことを特徴とする、
ランプ組立体。
【請求項１２】
前記構成部品は、ランプベース、バーナー、前記バーナーに対するカバー、及び電球を有する群から選択される、ことを特徴とする、
請求項１１記載のランプ組立体。
【請求項１３】
請求項１乃至１０のうちいずれか一項記載の起泡性素子を使用する、ランプの複数の構成部品を相互に結合する方法であって、
ａ）  少なくとも２つの構成部品及び少なくとも１つの間置する起泡性素子を組み立てる段階と、
ｂ）  前記加熱手段が前記起泡性素子を加熱するようにし、したがって前記起泡性素子を膨張し且つ前記構成部品を取り付ける段階と、を有する、
方法。
【請求項１４】
段階ａ）において、前記起泡性素子は、１つの構成部品の内面と近接する構成部品の外面との間に位置付けられる、ことを特徴とする、
請求項１３記載の方法。
【請求項１５】
段階ｂ）において、電磁放射線は、この放射線に対して反応し易い前記加熱手段を加熱するよう生成される、ことを特徴とする、
請求項１３又は１４記載の方法。
【請求項１６】
前記放射線は、２０ｋＨｚ乃至１ＭＨｚの周波数を有する、ことを特徴とする、
請求項１５記載の方法。
【発明の詳細な説明】
【技術分野】
【０００１】
本発明は、ランプの複数の構成部品を相互に結合する起泡性素子（ｆｏａｍａｂｌｅ  ｅｌｅｍｅｎｔ）に係る。本発明はまた、ランプの少なくとも２つの構成部品を有するランプ組立体に係る。本発明は更に、該起泡性素子を使用する、ランプの複数の構成部品を相互に結合する方法に係る。
【背景技術】
【０００２】
熱硬化性セメントを用いて複数の構成部品を取り付けることによって、蛍光灯、白熱（低エネルギ）電球、及び放電灯等のランプ組立体を製造することは、先行技術において既知である。しかしながら、このセメントは、複数の不利点を有する。既知のセメントは、トリオキサン又はヘキサメチレンテトラミン等の溶媒、及びアルデヒド、アンモニア、又は水酸化金属等のよく反応する構成部品に対する必要性のため、短い保管寿命を有する。更には、かかるセメントの正確な適用は困難であり、結果として比較的大量のセメントがガラスのランプを金属床に接着するよう使用されなければならない。既知のセメントに関するこれらの不利点を排除するよう、かかるランプ組立体の製造の工程は、国際公開第０３／０１４２０３号パンフレット（特許文献１）において開示される起泡性素子を使用することによって改善され得る。ランプ組立体を一定時間加熱することによって、構成部品は、十分な温度にまで加熱され、起泡性素子を膨張させ、したがって安全にランプ構成部品を取り付ける。起泡性素子の適用は熱硬化性セメントの適用と比較して著しく改善された結果をもたらすが、既知の起泡性素子は重要な不利点も有する。従来の起泡性素子を使用する方法は、起泡性素子を膨張させて、起泡された材料に近接するランプ構成部品を相互に結合させるよう、上昇する温度を有する大気においてランプ組立体が位置付けられなければならない、という不利点を有する。このランプ組立体の全体的な加熱は、起泡中にかかる上昇された温度に敏感である特定のランプ構成部品の変形及び他の損傷に繋がり得る。更には、かかる敏感な構成部品の一定時間の露出は、かかる構成部品の寿命を著しく低減し得る。
【特許文献１】国際公開第０３／０１４２０３号パンフレット
【発明の開示】
【発明が解決しようとする課題】
【０００３】
したがって本発明は、起泡中の起泡性素子によって結合されるべき近接するランプ構成部品の著しい加熱を要求しない改善された起泡性素子を与える、ことを目的とする。
【課題を解決するための手段】
【０００４】
かかる目的は、冒頭に記載される起泡性素子によって達成され得、起泡性素子が起泡性素子を加熱する加熱手段を備えられることを特徴とする。起泡性素子に加熱手段を与えることによって、起泡性素子を膨張するよう求められる熱は、その直接範囲（ｄｉｒｅｃｔ  ａｒｅａ）において発生され得る。このようにして、起泡性素子の位置選択的且つ直接の加熱は、ランプ組立体の他の部分を著しく加熱することなく達成され得る。起泡性素子の近接する構成部品は加熱手段の作動中に加熱されるが、かかる構成部品の熱吸収は、既知の起泡性素子を有する既知の起泡方法中の熱吸収と比較して、著しく小さい。その結果、構造の寿命及び保守、並びに該近接する構成部品の材料関連の特性の改善がもたらされる。更には、起泡性素子を十分に加熱するよう求められるエネルギの全体量は、先行技術において既知である方法において求められるエネルギ量と比較して比較的小さい。故に、加熱手段を起泡性素子において（又は直接的に起泡性素子上で）適用することによって、起泡性素子は、他のランプ構成部品に影響を与えることなく比較的効率的且つ効果的に加熱され得る。起泡性素子が位置選択的に加熱され得るため、近接するランプ構成部品の材料、形状、及び形式に関する選択の自由が先行技術によって与えられる自由より数倍大きい、ということは更なる有利点である。
【０００５】
配電網等の外部のエネルギ源に対する加熱手段の電気的結合を可能にするよう、加熱手段が結合手段を備えられる、ことは考えられ得る。しかしながら、望ましい一実施例では、該加熱手段は、電磁放射線の吸収時に熱を発生するよう適合される。この有利な実施例では、加熱手段は、固有の特徴を望ましくは有する電磁場に加熱手段を単純に置くことによって、ワイヤレスに且つ比較的効果的に作動され得る。加熱手段による電磁放射線の吸収によって、吸収された電磁場エネルギは、起泡性素子によって続いて吸収される熱へと転換される。かかる熱吸収は、まだ起泡されていない素子の起泡（膨張）に繋がる。
【０００６】
かかる加熱手段は、望ましくは少なくとも１つのリング型素子を有する。該リング型素子は、円環として形成され得るが、三角形又は矩形のリング等を適用することも考えられ得る。前出の加熱手段のリング型の設計は、近接するランプ構成部品及び前出の起泡性素子の両方の材料、形状、及び形式に関して比較的大きな選択の自由をもたらす。更には、設計に関するこの改善された自由により、起泡性素子の外側端部がこのようにして比較的集中的に加熱され得るため、リング型の加熱手段を適用することは、有利である。かかる外側端部は、堅固で安全性があり持続的であるランプの２つ又はそれ以上の構成部品の相互結合を実現するために大きな重要性を有することが判っている。
【０００７】
望ましい一実施例では、かかる加熱手段は、少なくとも１つの導電回路を形成する。導電回路は、一般的には、続いて起泡性素子によって吸収されるべき熱に転換され得る比較的大量のエネルギ量を吸収するよう比較的適切である。銅等の金属は、回路の導電特性をもたらすよう使用され得る。加熱手段の導電回路は、単一の物理的素子によって必ずしも形成されるわけではない。この回路及び加熱手段はまた、起泡性素子において導電（金属）粒子の制御された分布によって形成され得る。この実施例では、加熱手段は、起泡性素子において完全に一体化され得る。一般的には、導電回路は、金属リング等である上述されたリング型素子によって形成される。
【０００８】
他の望ましい実施例では、加熱手段は、前出の起泡性素子において埋め込まれる。上述される通り、加熱手段は、起泡性素子において（不均一に）分布された複数の金属粒子によって形成され得るが、例えば、起泡性素子において少なくとも部分的に埋め込まれるリングによっても形成され得る。加熱手段を起泡性素子において完全に埋め込むことは求められないが、加熱手段から起泡性素子への熱伝導がこのようにして最大限にされ得るため、加熱手段は、望ましくは起泡性素子によって実質的に取り囲まれる。
【０００９】
起泡性素子自体は、望ましくはリング型である。大半のランプ構成部品はリング型の外形（円形、三角形等）を有するため、ランプ構成部品の相互結合を最適化することができるようリング型起泡性素子を適用することは、有利である。
【００１０】
望ましい一実施例では、起泡性素子は、実質的に放射方向において膨張するよう適合される。一般的には、ランプ構成部品は、第一にかかる構成部品の相互的な部分的重畳によって、第二には構成部品のかかる伸縮自在の方向性を取り付ける（ａｆｆｉｘｉｎｇ）ことによって、組み立てられる。構成部品の重畳する部分の間の空間に起泡性素子を位置付けることによって、比較的安定性があり且つ堅固な構成部品の結合は、起泡性素子の放射状の膨張によって達成され得、それによって一定の原則に従って結合されるよう構成部品を係合する。
【００１１】
起泡性素子は、加熱時に起泡するよう適合される材料を有して作られ得るが、望ましくは吹付け剤及び共重合体を有する。該共重合体は、エチレン酢酸ビニル（ＥＶＡ）、エチレンメチルアクリレート（ＥＭＡ）、エチレンブチルアクリレート、エチレンエチルアクリレート、エチレンメタクリル酸、及びそれらの混合物を有する群から選択される。これらの組成（ｃｏｍｐｏｓｉｔｉｏｎ）は、意図される適用の範囲において起泡温度を有し、上昇される温度において長期の使用に耐え得る。
【００１２】
本発明はまた、冒頭に記載されるランプ組立体に係り、また、前出の構成部品が上述された通り少なくとも１つの起泡性構成部品によって相互に結合される、ことを特徴とする。該構成部品は、望ましくは、ランプベース、バーナー、バーナーに対するカバー、及び電球（スリーブ）を有する群から選択される、ことを特徴とする、かかる構成部品に加えて、複数の起泡性素子のうちの１つによって他のランプ構成部品を結合する、ことも考えられ得る。
【００１３】
本発明は更に、上述される通り起泡性素子を使用して、ランプの複数の構成部品を相互に結合する方法に係る。かかる方法は、ａ）少なくとも２つの構成部品及び少なくとも１つの間置する起泡性素子を組み立てる段階、及び、ｂ）加熱手段にかかる起泡性素子を加熱させ、それによってかかる起泡性素子を膨張して構成部品を取り付ける段階、を有する。段階ａ）において、起泡性素子は望ましくは、１つの構成部品のない面と近接する構成部品の外面との間に位置付けられる。他の望ましい実施例では、段階ｂ）において、電磁放射線は、この放射線に対して敏感である加熱手段を加熱するよう生成される。特に望ましい一実施例では、放射線は、２０ｋＨｚ乃至１ＭＨｚの周波数を有する。
【発明を実施するための最良の形態】
【００１４】
本発明は、以下の非制限的な実施例を用いて明らかにされる。
【００１５】
図１は、本発明に従ったランプ組立体１の断面図である。ランプ組立体１は、起泡された（硬化された）素子４を用いてベース３において安全に取り付けられるガラス管２を有する。起泡素子４は、素子４の起泡工程を向上するよう金属リング５を備えられる。金属リング５は、電磁放射線に対して、望ましくは比較的高い周波数を有する電磁放射線に対して反応し易い。金属リング５は、かかる放射線を吸収し、それが起泡するよう素子４に対して続いて伝達される熱を発生させるようにかかるエネルギを転換する。場合によって、少量の接着剤は、ガラス管２及びベース３の結合を確実にするよう使用され得る。ベース３は、ランプ組立体１を電源に接続するよう電気接点６を備えられる。この例では、蛍光灯の一部分が図示される。しかしながら、他の種類のランプにおいて起泡素子（ｆｏａｍｅｄ  ｅｌｅｍｅｎｔ）４を適用することも考えられ得、３つ又は４つ等である２つより更に多い構成部品が相互に結合され得る。
【００１６】
図２は、本発明に従った未起泡素子（ｕｎｆｏａｍｅｄ  ｅｌｅｍｅｎｔ）７の一実施例の斜視図である。素子７は、リング型であり、ＥＶＡ又はＥＭＡベースの共重合体組成によって実質的に形成される。この組成は、約１２０℃から約２５０℃の活性化温度における起泡性組成の起泡及び膨張をもたらすよう、吹付け剤を備えられる。適切な吹付け剤は、通常は、アゾジカーボンアミド及びベンゼンスルホニルヒドラジドを有する。適切な吹付け剤の例は、前出の特許文献１において開示される。起泡性組成は更に、共重合体組成を介して不均一に分布される金属粒子８を有する。金属粒子８は、リング型素子７を十分加熱するよう電磁放射線の吸収に対して適切である導電回路を粒子が形成する分布を有する。
【００１７】
図３は、本発明に従った起泡性素子９の他の実施例の断面図である。起泡性素子９は、円環形状又は矩形の設計を有し得る。この例では、起泡性素子９は、起泡性素子９を加熱するよう適切である４つの矩形の導電リング１０を有し、それが起泡するようにさせる。導電リング１０は、２Ｄの平坦な形状又は３Ｄの湾曲した形状のいずれかを有する。導電リング１０は、起泡性素子９の最も重要な領域、即ちランプの部品の堅固な結合を確立するよう非常に重要である領域が慎重且つ集中的に加熱され得るよう、起泡性素子９において位置付けられる。
【００１８】
本発明が本願中に図示及び説明された実施例に制限されないこと、また、多種の変形が当業者によって考えられ得且つ添付の請求項の範囲内で可能であることは、明らかである。特定の措置が相互に異なる従属請求項において列挙されるという単なる事実は、かかる措置の組み合わせが有利に使用され得ない、ことを意味するものではない。
【図面の簡単な説明】
【００１９】
【図１】本発明に従ったランプ組立体の断面図である。
【図２】本発明に従った未起泡素子の一実施例の斜視図である。
【図３】本発明に従った起泡性素子の他の実施例の断面図である。
【図１】
2008502117.tif 000003
【図２】
2008502117.tif 000004
【図３】
2008502117.tif 000005
【国際調査報告】
2008502117.tif 000006
2008502117.tif 000007
2008502117.tif 000008